СЫРЬЕВАЯ СМЕСЬ ДЛЯ ИЗГОТОВЛЕНИЯ КЕРАМЗИТА
RAW MIXTURE FOR EXPANDED CLAY MANUFACTURING

Изобретение относится к составам сырьевых смесей для изготовления керамзита, который может быть использован в качестве легкого и прочного заполнителя для бетонов.
Известна сырьевая смесь для производства керамзита, содержащая, мас.%: глинистое сырье 97,5-98,5; барда винно-коньячного производства 1,5-2,5 [1].
Задачей изобретения является повышение прочности керамзита, полученного из сырьевой смеси.
Технический результат достигается тем, что сырьевая смесь для изготовления керамзита, содержащая глинистое сырье и барду винно-коньячного производства, в качестве глинистого сырья содержит глину монтмориллонитовую и дополнительно - каолин, мелкий кварцевый песок и пегматит при следующем соотношении компонентов, мас.%: глина монтмориллонитовая 84,0-88,0; барда винно-коньячного производства 0,7-1,1; каолин 0,7-1,1; мелкий кварцевый песок 7,0-9,0; пегматит 3,6-4,8.
В таблице приведены составы сырьевой смеси
Таблица
Компоненты
Состав, мас.%:
1
2
3
Глина монтмориллонитовая
88,0
86,0
84,0
Барда винно-коньячного производства
0,7
0,9
1,1
Каолин
0,7
0,9
1,1
Мелкий кварцевый песок
7,0
8,0
9.0
Пегматит
3,6
4,2
4,8
Прочность на сжатие, МПа
~5
~5
~5
В составе сырьевой смеси для изготовления керамзита могут быть использованы глины монтмориллонитовые, включающие Al-монтмориллонит и Fe-монтмориллонит (нотронит); каолины любых месторождений; барда винно-коньячного производства в виде осадка, образующегося в результате отфильтровывания напитков, после брожения.
Компоненты дозируют в требуемых количествах. Глину монтмориллонитовую смешивают с каолином, мелким песком, размолотым до порошково-образного состояния пегматитом, добавляют барду винно-коньячного производства и готовят сырьевую смесь, Из подученной смеси с влажностью 22-26% формуют гранулы размером 2040 мм, которые сушат и обжигают при температуре 1030-1100°C.
Источники информации
1. SU 116492, C04B 14/10, 1985.